(57)【要約】【課題】レート特性の低下を抑制することが可能であると共に、高温時でも十分に短絡を抑制することが可能なリチウムイオン二次電池を提供する。【解決手段】本発明のリチウムイオン二次電池１００は、互いに対向する一対の正極１０及び負極２０と、正極１０及び負極２０間に配置されたセパレータ１８と、を備え、正極電極１０は、セパレータ１８側から順に、正極保護層１６、正極活物質含有層１４及び正極集電体１２を有し、負極電極２０は、セパレータ１８側から順に、負極保護層２６、負極活物質含有層２４及び負極集電体２２を有し、正極保護層１６及び負極保護層２６は、ＲＳｉＯ１．５及びＲ２ＳｉＯ（式中、Ｒは炭素数１〜６のアルキル基又はフェニル基）の少なくとも一方の構造単位を有するシリコーン樹脂粒子を含む。【選択図】図１
2010225561.tif 000002
【特許請求の範囲】
【請求項１】
互いに対向する一対の電極と、
前記電極間に配置されたセパレータと、を備え、
前記電極の少なくとも一方は、前記セパレータ側から順に、保護層、活物質含有層、及び、集電体を有し、
前記保護層は、ＲＳｉＯ１．５及びＲ２ＳｉＯ（式中、Ｒは炭素数１〜６のアルキル基又はフェニル基）の少なくとも一方の構造単位を有するシリコーン樹脂粒子を含む、リチウムイオン二次電池。
【請求項２】
前記シリコーン樹脂粒子の平均粒径は、０．３〜６．０μｍである、請求項１に記載のリチウムイオン二次電池。
【請求項３】
前記保護層の厚みは、０．３〜６．０μｍである、請求項１又は２に記載のリチウムイオン二次電池。
【請求項４】
前記シリコーン樹脂粒子の短軸径に対する長軸径の比であるアスペクト比は、１．００〜１．５０である、請求項１〜３のいずれか一項に記載のリチウムイオン二次電池。
【請求項５】
前記シリコーン樹脂粒子は、ポリメチルシルセスキオキサン粒子である、請求項１〜４のいずれか一項に記載のリチウムイオン二次電池。
【発明の詳細な説明】
【技術分野】
【０００１】
本発明は、リチウムイオン二次電池に関するものである。
【背景技術】
【０００２】
リチウムイオン二次電池としては、互いに対向する一対の電極と、電極間に配置されたセパレータとを備えるものが知られている。このようなリチウムイオン二次電池の製造工程において、電極表面の凹凸等によりセパレータが破損されると、対向する電極同士が短絡してしまい、発熱してしまう場合があった。このような問題の発生を防止するため、活物質含有層の表面に、無機粒子や有機粒子により保護層を形成する技術が提案されている（例えば、特許文献１〜３参照）。
【先行技術文献】
【特許文献】
【０００３】
【特許文献１】特開平７−２２０７５９号公報
【特許文献２】国際公開ＷＯ９７／０１８７０号パンフレット
【特許文献３】特開平１１−５４１４７号公報
【発明の概要】
【発明が解決しようとする課題】
【０００４】
しかしながら、無機粒子を用いて保護層を形成した場合には、膜厚を均一化させるため、無機粒子を膜厚に対して十分に小さくする必要がある。この場合、粒子間の隙間がせまくなるため電解質溶液中のイオンの移動が妨げられることとなり、レート特性が低下する傾向がある。なお、保護層の膜厚が不均一になると、インピーダンスの増加という不具合が生じる。
【０００５】
一方、有機粒子を用いて保護層を形成した場合には、過充電等により電池内部が高温になると、セパレータがシュリンク（収縮）することや、有機粒子を用いる保護層の耐熱性が十分でないことにより、保護層が十分に機能しなくなる傾向がある。そのため、レート特性の低下を抑制することが可能であると共に、高温時でも十分に短絡を抑制することが可能なリチウムイオン二次電池が望まれている。
【０００６】
本発明は、上記課題を鑑みてなされたものであり、レート特性の低下を抑制することが可能であると共に、高温時でも十分に短絡を抑制することが可能なリチウムイオン二次電池を提供することを目的とする。
【課題を解決するための手段】
【０００７】
本発明は、互いに対向する一対の電極と、電極間に配置されたセパレータと、を備え、電極の少なくとも一方は、セパレータ側から順に、保護層、活物質含有層、及び、集電体を有し、保護層は、ＲＳｉＯ１．５及びＲ２ＳｉＯ（式中、Ｒは炭素数１〜６のアルキル基又はフェニル基）の少なくとも一方の構造単位を有するシリコーン樹脂粒子を含む、リチウムイオン二次電池を提供する。
【０００８】
本発明では、レート特性の低下を抑制することが可能であると共に、高温時でも十分に短絡を抑制することが可能である。この理由は明らかではないが、本発明者らは以下のように考えている。ただし、要因はこれらに限定されるものではない。保護層が上記シリコーン樹脂粒子を含むことにより、保護層の膜厚をシリコーン樹脂粒子の粒径の例えば１〜６倍程度にまで薄くしても、保護層の膜厚を比較的均一にすることができる。そのため、保護層の膜厚の均一化のために保護層を構成する粒子の粒径を膜厚に対して十分に小さくする必要がなくなる。したがって、保護層を構成する粒子として、保護層の膜厚に近いレベルの比較的大きな粒径の粒子を使用できる。これにより、粒子間の隙間が広くなり、電解質溶液中のイオンが容易に粒子間を移動することが可能となる（イオン移動の抵抗値が低減される）。したがって、レート特性の低下が抑制されるものと考えられる。また、保護層が上記シリコーン樹脂粒子を含むことにより、保護層の耐熱性が向上する。そのため、高温（例えば、４００℃）においても保護層としての機能が維持されることとなり、高温時でも十分に短絡が抑制されるものと考えられる。
【０００９】
シリコーン樹脂粒子の平均粒径は、０．３〜６．０μｍであることが好ましい。この場合、保護層の膜厚の均一性を更に向上させることができる。そのため、電解質溶液中のイオンが更に容易に粒子間を移動することが可能となり、レート特性の低下を更に抑制することができる。
【００１０】
保護層の厚みは、０．３〜６．０μｍであることが好ましい。この場合、レート特性の低下を更に抑制することができる。
【００１１】
シリコーン樹脂粒子の短軸径に対する長軸径の比であるアスペクト比は、１．００〜１．５０であることが好ましい。この場合、粒子の粒度が揃い易くなり、保護層の膜厚の均一性を容易に向上させることができる。したがって、レート特性の低下を容易に抑制することができる。
【００１２】
シリコーン樹脂粒子は、ポリメチルシルセスキオキサン粒子であることが好ましい。この場合、レート特性の低下を更に抑制することができると共に、高温時でも短絡を更に抑制することができる。
【発明の効果】
【００１３】
レート特性の低下を抑制することが可能であると共に、高温時でも十分に短絡を抑制することが可能なリチウムイオン二次電池が提供される。
【図面の簡単な説明】
【００１４】
【図１】本実施形態にかかるリチウムイオン二次電池を説明する概略断面図である。
【発明を実施するための形態】
【００１５】
以下、添付図面を参照しながら、本発明の好適な実施形態について詳細に説明する。なお、図面の説明において、同一または相当要素には同一の符号を付し、重複する説明は省略する。また、各図面の寸法比率は、必ずしも実際の寸法比率とは一致していない。
【００１６】
まず、本実施形態にかかるリチウムイオン二次電池１００について図１を参照して説明する。
【００１７】
リチウムイオン二次電池１００は、主として、積層体３０と、積層体３０を密閉した状態で収容するケース５０と、積層体３０に接続された一対のリード６０，６２とを備えている。
【００１８】
積層体３０は、互いに対向する一対の正極１０及び負極２０と、正極１０及び負極２０間に配置されたセパレータ１８とを備えている。正極１０は、セパレータ１８側から順に、正極保護層１６、正極活物質含有層１４及び正極集電体１２を有している。負極２０は、セパレータ１８側から順に、負極保護層２６、負極活物質含有層２４及び負極集電体２２を有している。正極保護層１６及び負極保護層２６（以下、場合により「保護層１６，２６」と表記する。）は、セパレータ１８の両側にそれぞれ接触している。
【００１９】
正極集電体１２としては、例えばアルミニウム箔、ニッケル箔を使用することができ、負極集電体２２としては、例えば銅箔、ニッケル箔を使用できる。
【００２０】
正極活物質含有層１４及び負極活物質含有層２４は、活物質粒子、バインダ及び必要に応じて配合される導電助剤を含む。正極活物質含有層１４の厚みは、例えば５０〜１４０μｍであり、負極活物質含有層２４の厚みは、例えば４０〜１３０μｍである。
【００２１】
正極活物質粒子としては、例えば、ＬｉＭＯ２（Ｍは、Ｃｏ、Ｎｉ又はＭｎを示す）、ＬｉＣｏｘＮｉ１−ｘＯ２、ＬｉＭｎ２Ｏ４、ＬｉＣｏｘＮｉｙＭｎ１−ｘ−ｙＯ２（ここで、ｘ、ｙは０を超え１未満である）等のＣｏ、Ｎｉ及びＭｎからなる群から選択される少なくとも１つの金属を含むリチウム酸化物が挙げられ、ＬｉＣｏｘＮｉｙＭｎ１−ｘ−ｙＯ２が特に好ましい。
【００２２】
負極活物質粒子としては、例えば、リチウムイオンを吸蔵・放出（インターカレート・デインターカレート、或いはドーピング・脱ドーピング）可能な黒鉛、難黒鉛化炭素、易黒鉛化炭素、低温度焼成炭素等の炭素粒子、炭素と金属との複合材料粒子、Ａｌ、Ｓｉ、Ｓｎ等のリチウムと化合することのできる金属粒子、チタン酸リチウム（Ｌｉ４Ｔｉ５Ｏ１２）等を含む粒子が挙げられる。
【００２３】
バインダは、上記の活物質粒子と導電助剤とを集電体に結着することができれば特に限定されず、公知の結着剤を使用できる。バインダとしては、例えば、ポリフッ化ビニリデン（ＰＶｄＦ）、ポリテトラフルオロエチレン（ＰＴＦＥ）等のフッ素樹脂や、スチレン−ブタジエンゴム（ＳＢＲ）と水溶性高分子（カルボキシメチルセルロース（ＣＭＣ）、ポリビニルアルコール、ポリアクリル酸ナトリウム、デキストリン、グルテン等）との混合物等が挙げられる。
【００２４】
導電助剤としては、例えば、カーボンブラック類、炭素材料、銅、ニッケル、ステンレス、鉄等の金属微粉、炭素材料及び金属微粉の混合物、ＩＴＯ等の導電性酸化物が挙げられる。
【００２５】
正極保護層１６及び負極保護層２６は、絶縁性を有する多孔体層である。正極保護層１６及び負極保護層２６は、Ｓｉ含有有機物粒子としてシリコーン樹脂粒子を含み、好ましくは上記バインダを含み、電解質溶液が容易にシリコーン樹脂粒子間に浸透するものである。シリコーン樹脂粒子は、ＲＳｉＯ１．５及びＲ２ＳｉＯ（式中、Ｒは炭素数１〜６のアルキル基又はフェニル基）の少なくとも一方の構造単位を有し、シロキサン結合（Ｓｉ−Ｏ−Ｓｉ）を含んでいる。上記アルキル基としては、メチル基、エチル基、プロピル基、ブチル基、ペンチル基、ヘキシル基等が好ましい。シリコーン樹脂粒子は、上記ＲＳｉＯ１．５のＲがメチル基であるポリメチルシルセスキオキサン粒子を含有することが特に好ましい。なお、上記構造単位中のＲは、構造単位ごとに互いに異なるものであってもよく、上記Ｒ２ＳｉＯの２つのＲが互いに異なる官能基を有していてもよい。
【００２６】
シリコーン樹脂粒子の融点は、過充電試験時の短絡防止と熱分解によるガス発生抑止の観点から、１５０℃以上であることが好ましく、２００℃以上であることがより好ましく、３００℃以上であることが更に好ましい。
【００２７】
シリコーン樹脂粒子の短軸径に対する長軸径の比であるアスペクト比は、１．００〜１．５０であることが好ましく、１．００〜１．４０であることがより好ましく、１．００〜１．３０であることが更に好ましい。アスペクト比が１．５０を超えると、電解質溶液の浸透性が悪くなることで、レート特性が低下する傾向がある。アスペクト比は、シリコーン樹脂粒子の長軸径ｂをその短軸径ａで除した値（ｂ／ａ）により定義され、電子顕微鏡により任意の１０個のシリコーン樹脂粒子について（ｂ／ａ）の値を求め、その平均値として算出することができる。
【００２８】
シリコーン樹脂粒子の平均粒径は、０．３〜６．０μｍであることが好ましく、０．５〜５．０μｍであることがより好ましく、１．０〜４．０μｍであることが更に好ましい。平均粒径が６．０μｍを超えると、保護層１６，２６の膜厚が６．０μｍを越えることとなるため、保護層１６，２６内におけるイオンの移動距離が長くなる。そのため、イオン移動の抵抗値が増大し、レート特性が低下してしまう傾向がある。平均粒径が０．３μｍ未満になると、保護層１６，２６の厚みをある程度確保して短絡防止機能を確保するためには、粒子の積層数をある程度増加させる必要があり、粒子間の隙間がせまくなってしまう傾向がある。シリコーン樹脂粒子の平均粒径は、例えば、体積基準粒径分布における５０％径であるＤ５０として定義できる。シリコーン樹脂粒子の体積基準の粒径分布は、レーザ回折・散乱法による粒度分布測定装置（例えば、マイクロトラック社製の商品名：マイクロトラックＨＲＡ）を用いて容易に測定できる。
【００２９】
正極保護層１６及び負極保護層２６の膜厚は、０．３〜６．０μｍであることが好ましく、０．５〜５．０μｍであることがより好ましく、１．０〜４．０μｍであることが更に好ましい。膜厚が６．０μｍを超えると、保護層１６，２６内におけるイオンの移動距離が長くなるため、保護層１６，２６内のイオン移動の抵抗値が増大し、レート特性が低下してしまう傾向がある。膜厚が０．３μｍ未満になると、保護層１６，２６の短絡防止機能が発揮されにくくなる傾向がある。正極保護層１６及び負極保護層２６は、粒子が互いに重なり合うことなく配列されて構成されていることが、粒子間をイオンが容易に移動することができるとの観点から好ましい。
【００３０】
セパレータ１８は、電気絶縁性の多孔体から形成されていればよく、例えば、ポリエチレン、ポリプロピレン又はポリオレフィンからなるフィルムの単層体、積層体や上記樹脂の混合物の延伸膜、或いは、セルロース、ポリエステル及びポリプロピレンからなる群より選択される少なくとも１種の構成材料からなる繊維不織布が挙げられる。
【００３１】
ケース５０は、その内部に積層体３０及び電解質溶液を密封するものである。ケース５０は、電解質溶液の外部への漏出や、外部からのリチウムイオン二次電池１００内部への水分等の侵入等を抑止できる物であれば特に限定されない。例えば、ケース５０として、図１に示すように、金属箔５２を高分子膜５４で両側からコーティングした金属ラミネートフィルムを利用できる。金属箔５２としては、例えばアルミニウム箔を利用でき、高分子膜５４としては、ポリプロピレン等の膜を利用できる。外側の高分子膜５４の材料としては、融点の高い高分子が好ましく、例えばポリエチレンテレフタレート（ＰＥＴ）、ポリアミド等がより好ましく、内側の高分子膜５４の材料としては、ポリエチレン、ポリプロピレン等が好ましい。
【００３２】
リード６０，６２は、アルミニウム等の導電材料から形成されている。リード６０，６２の一端は、正極集電体１２，負極集電体２２の端部にそれぞれ接続されており、リード６０，６２の他端は、ケース５０の外部にまで延びている。
【００３３】
次に、リチウムイオン二次電池１００の製造方法について説明する。
【００３４】
まず、正極１０及び負極２０を以下のように作製する。活物質粒子、バインダ、及び必要な量の導電助剤を、Ｎ−メチル−２−ピロリドン、Ｎ，Ｎ−ジメチルホルムアミド等の溶媒に添加したスラリーを、集電体１２，２２の表面に塗布し、乾燥させて正極活物質含有層１４，負極活物質含有層２４を得る。次に、シリコーン樹脂とバインダとを、Ｎ−メチル−２−ピロリドン、Ｎ，Ｎ−ジメチルホルムアミド等の溶媒に添加したスラリーを、正極活物質含有層１４，負極活物質含有層２４の表面に塗布し、乾燥させて保護層１６，２６を得る。以上により、正極１０及び負極２０が得られる。
【００３５】
更に、上述の正極１０及び負極２０以外に、電解質溶液、セパレータ１８、ケース５０、リード６０、６２を用意する。
【００３６】
電解質溶液は、正極活物質含有層１４、正極保護層１６、セパレータ１８、負極活物質含有層２４及び負極保護層２６の内部に含有させるものである。電解質溶液としては、特に限定されず、例えば、リチウム塩を含む電解質溶液（電解質水溶液、有機溶媒を使用する電解質溶液）を使用することができる。ただし、電解質水溶液は、電気化学的に分解電圧が低いことにより充電時の耐用電圧が低く制限されるので、有機溶媒を使用する電解質溶液（非水電解質溶液）であることが好ましい。電解質溶液としては、リチウム塩を非水溶媒（有機溶媒）に溶解したものが好適に使用される。リチウム塩としては、例えば、ＬｉＰＦ6、ＬｉＣｌＯ4、ＬｉＢＦ4、ＬｉＡｓＦ6、ＬｉＣＦ3ＳＯ3、ＬｉＣＦ3、ＣＦ2ＳＯ3、ＬｉＣ（ＣＦ3ＳＯ2）3、ＬｉＮ（ＣＦ3ＳＯ2）2、ＬｉＮ（ＣＦ3ＣＦ2ＳＯ2）2、ＬｉＮ（ＣＦ3ＳＯ2）（Ｃ4Ｆ9ＳＯ2）、ＬｉＮ（ＣＦ3ＣＦ2ＣＯ）2、ＬｉＢＯＢ等の塩が使用できる。なお、これらの塩は１種を単独で使用してもよく、２種以上を併用してもよい。
【００３７】
また、有機溶媒としては、例えば、プロピレンカーボネート、エチレンカーボネート、及び、ジエチルカーボネート等が好ましい。これらは単独で使用してもよく、２種以上を任意の割合で混合して使用してもよい。
【００３８】
なお、電解質溶液は、液状以外にゲル化剤を添加することにより得られるゲル状電解質であってもよい。また、電解質溶液に代えて、固体電解質（固体高分子電解質又はイオン伝導性無機材料からなる電解質）が含有されていてもよい。
【００３９】
そして、公知の方法により、リード６０、６２を正極集電体１２、負極集電体２２にそれぞれ溶接し、正極１０の正極保護層１６と、負極２０の負極保護層２６との間にセパレータ１８を挟んだ状態で、電解質溶液と共にケース５０内に挿入し、ケース５０の入り口をシールすればよい。以上により、リチウムイオン二次電池１００が得られる。
【００４０】
本実施形態では、レート特性の低下を抑制することが可能であると共に、高温時でも十分に短絡を抑制することが可能である。この理由は明らかではないが、本発明者らは以下のように考えている。本実施形態では、保護層１６，２６が上記シリコーン樹脂粒子を含むことにより、保護層１６，２６の膜厚をシリコーン樹脂粒子の粒径の例えば１〜６倍程度にまで薄くしても、保護層１６，２６の膜厚を比較的均一にすることができる。そのため、保護層１６，２６の膜厚の均一化のために保護層１６，２６を構成する粒子の粒径を膜厚に対して十分に小さくする必要がなくなる。したがって、保護層１６，２６を構成する粒子として、保護層１６，２６の膜厚に近いレベルの比較的大きな粒径の粒子を使用できる。これにより、粒子間の隙間が広くなり、電解質溶液中のイオンが容易に粒子間を移動することが可能となる。したがって、レート特性の低下が抑制されるものと考えられる。
【００４１】
また、本実施形態では、シリコーン樹脂粒子がシロキサン結合を有しているため、高温（例えば、４００℃）においても保護層１６，２６が溶融することを抑制できる。これにより、保護層１６，２６の耐熱性が向上し、過充電試験等の高温動作時においても保護層１６，２６としての短絡防止機能が維持される。また、リチウムイオン二次電池の製造工程においてセパレータを破損してしまった場合でも、絶縁性の保護層１６，２６を配置することにより正極１０及び負極２０同士の短絡を抑制できる。
【００４２】
本発明は、上記実施形態に限られず、様々な変形態様が可能である。例えば、正極１０及び負極２０のいずれか一方にのみ保護層が設けられていてもよい。
【実施例】
【００４３】
以下、実施例及び比較例に基づき本発明を更に具体的に説明するが、本発明は以下の実施例に何ら限定されるものではない。
【００４４】
（実施例１）
天然黒鉛粒子（日立化成工業社製、商品名「ＨＧ−７０６」）９０．０質量部、導電助剤としてのアセチレンブラック２質量部、及び、バインダとしてのＰＶｄＦ８質量部を、プラネタリーミキサーにて混合分散した後に、Ｎ−メチル−２−ピロリドンで粘度調整して、ゴーリンホモジナイザーで混合分散処理してスラリーを調製し、このスラリーを負極集電体としての銅箔（厚さ：１５μｍ）の一方面上に塗布し、乾燥させた。同様に銅箔の反対面上にスラリーを塗布し、乾燥させた後に、ロールプレスを施して、銅箔の両面のそれぞれに厚さ８５μｍの負極活物質層を形成した。
【００４５】
その後、平均粒径（Ｄ５０）：２．０μｍ、アスペクト比：１．０３のシリコーン樹脂粒子（ＭＯＭＥＮＴＩＶＥ  ＰＥＲＦＯＲＭＡＮＣＥ  ＭＡＴＥＲＩＡＬＳ社製、商品名「トスパール」）９２．０質量部と、バインダとしてのＰＶｄＦ８質量部とをプラネタリーミキサーにて混合分散した後に、Ｎ−メチル−２−ピロリドンで粘度調整してスラリーを調製した。そして、このスラリーを銅箔の各面の負極活物質層上に塗布し、乾燥させることによって、厚さ２．０μｍの負極保護層を形成した。これにより、集電体の両面上に負極活物質層及び負極保護層が形成された負極（両面塗布負極）を得た。なお、平均粒径（Ｄ５０）は、マイクロトラック社製（商品名：マイクロトラックＨＲＡ）を用いて測定し、アスペクト比は、電子顕微鏡により任意の１０個のシリコーン樹脂粒子について（長軸径／短軸径）の値を求め、その平均値として測定した。
【００４６】
（実施例２〜７）
表１に示すＤ５０及びアスペクト比を有するシリコーン樹脂粒子（ＭＯＭＥＮＴＩＶＥ  ＰＥＲＦＯＲＭＡＮＣＥ  ＭＡＴＥＲＩＡＬＳ社製、実施例２は商品名「トスパール」、実施例３〜７は商品名「ＸＣ９９−Ａ８８０８」より、表１中のＤ５０の値の粒子を分級採取）を用いたことを除き、実施例１と同様にして負極を作製した。
【００４７】
（比較例１）
シリコーン樹脂粒子の代わりに、Ｄ５０：２．０μｍ、アスペクト比：１．０３のポリエチレン（ＰＥ）粒子（住友精化株式会社製、商品名「フロービーズＬＥシリーズ」よりＤ５０：２．０μｍの粒子を分級採取）を用いて、厚さ２．０μｍの負極保護層を形成したことを除き、実施例１と同様にして負極を作製した。
【００４８】
（比較例２）
シリコーン樹脂粒子の代わりに、Ｄ５０：２．０μｍ、アスペクト比：１．０３のＰＴＦＥ粒子（ＳＨＡＭＲＯＣＫ社製、商品名「ＳＳＴシリーズ」）を用いて、厚さ２．０μｍの負極保護層を形成したことを除き、実施例１と同様にして負極を作製した。
【００４９】
（比較例３）
シリコーン樹脂粒子の代わりに、Ｄ５０：２．０μｍ、アスペクト比：１．８６のアルミナ粒子（住友化学社製、商品名「ＡＬシリーズ」）を用いて、厚さ２．０〜４．０μｍの負極保護層を形成したことを除き、実施例１と同様にして負極を作製した。
【００５０】
アルミニウム製の集電体に対して、正極活物質粒子（ＬｉＣｏ１／３Ｎｉ１／３Ｍｎ１／３Ｏ２、４４．５質量部、及び、ＬｉＭｎ２Ｏ４、４４．５質量部）、バインダ（ＰＶｄＦ、５．０質量部）、及び導電助剤（アセチレンブラック３．０質量部、及び、グラファイト３．０質量部）を含む正極活物質層を形成した正極を作製し、セパレータとして多孔ポリエチレンを用い、電解質溶液として１ＭのＬｉＰＦ６を含むＰＣ／ＥＣ／ＤＥＣ（体積部でＰＣ／ＥＣ／ＤＥＣ＝２０：１０：７０の比率）を用い、上述の実施例及び比較例の各電極をそれぞれ負極としてリチウムイオン二次電池を作製した。
【００５１】
〔レート特性〕
上記リチウムイオン二次電池について、１Ｃ（２５℃で定電流放電を行ったときに１時間で放電終了となる電流値）での放電容量と、５Ｃ（２５℃で定電流放電を行ったときに０．２時間で放電終了となる電流値）での放電容量とを測定し、レート特性（５Ｃでの放電容量／１Ｃでの放電容量）を求めた。その結果を表１に示す。
【００５２】
［過充電試験］
２Ｃでの定電流充電の後、１０Ｖに到達したら定電圧充電を４５分行い、試験後のセルの状態（電池内部における溶融や熱分解に起因するセルの破裂の有無）を目視にて観察した。結果を表１に示す。
【００５３】
【表１】
2010225561.tif 000003
【符号の説明】
【００５４】
１０…正極、１２…正極集電体、１４…正極活物質含有層、１６…正極保護層、２０…負極、２２…負極集電体、２４…負極活物質含有層、２６…負極保護層、１００…リチウムイオン二次電池。
【図１】
2010225561.tif 000004